(57)【特許請求の範囲】
【請求項１】
片面に感熱転写受像層を設けてなる、密度0.5g/cm3以上、1.3g/cm3以下の微細気泡含有ポリエステルフイルムからなる二軸延伸ポリエステルフイルムに関して、感熱転写受像層を塗工、乾燥後にロール状に巻き取るに際し感熱転写受像層Ｉ面に二軸延伸ポリエステルフイルムII面（裏面）を圧着させることにより、該ポリエステルフイルムの表面粗さを該感熱転写受像層に転写することを特徴とする、感熱転写受像シートの製造方法。
【請求項２】
片面に感熱転写受像層を設けてなる、密度0.5g/cm3以上、1.3g/cm3以下の微細気泡含有ポリエステルフイルムからなる二軸延伸ポリエステルフイルムに関して、感熱転写受像層を塗工、乾燥後にロール状に巻き取るに際し感熱転写受像層Ｉ面に二軸延伸ポリエステルフイルムII面（裏面）を圧着させることにより、該ポリエステルフイルムの表面粗さが該感熱転写受像層に転写されてなることを特徴とする感熱転写受像シート。
【請求項３】
片面に感熱転写受像層が設けられる、密度0.5g/cm3以上、1.3g/cm3以下の微細気泡含有ポリエステルフイルムからなる二軸延伸ポリエステルフイルムであって、少なくとも感熱転写受像層の積層されない面の表面粗さが、
（１）中心面平均粗さ（Ｒａ）：  150nm ≦Ｒａ
（２）十点平均粗さ（Ｒｚ）  ： 4000nm ≧Ｒｚ
であることを特徴とする、請求項２に記載の感熱転写受像シート用二軸延伸ポリエステルフイルム。
【発明の詳細な説明】
【０００１】
【発明の属する技術分野】
本発明は、感熱転写受像シート、特にサーマルヘッド等の電気信号により文字や画像を受容体上に形成する感熱転写型カラープリンターに用いるカラーハードコピーシステム用感熱転写受像シート、その製造方法、および該シート形成に用いるポリエステルフイルムに関する。
【０００２】
【従来の技術】
カラーハードコピーシステムには、電子写真方式、感熱転写方式、インクジェット方式等がある。これらの方式の中で、サーマルヘッドを用いる感熱転写方式は、装置が比較的安価であり、保守性に優れコンパクトである等の利点から多く用いられている。
【０００３】
感熱転写方式は、インクシートと受像シートとを重ね合わせ、サーマルヘッドを加熱することによりインクを受像シートに転写することからなるものである。カラー記録は、シアン、マゼンダ、イエロー、ブラックのインクを順次転写し、個々のインクを重ね合わせたり、近傍に転写することによりカラー画像を形成している。更に、フルカラー画像の記録を行う場合は、階調性を出すためにハーフトーンの再現性が重要となる。この技術の一例として、転写ドットの大きさを制御する面積階調法、転写量を制御する濃度階調法等の報告がなされている。
【０００４】
これらの技術は、近年のエレクトロニクス技術を背景とした情報処理技術の著しい発展と、サーマルヘッドの改良により、より微細に且つ高密度の処理が可能になってきている。
【０００５】
一方、このような感熱転写方式に用いられる受像シートとしては、従来、普通紙、塗工紙等が用いられており、また無塵性に優れる合成紙、ポリエステルフイルム等も用いられている。しかし、これら従来の受像シートは、未だ転写適性が不十分であり、感熱転写方式では高画質なフルカラー画質が得られていない。このため、フルカラー用にはインク転写の優れた感熱転写受像層を基材に設けたものが数多く提案されている。
【０００６】
近年の技術の発展により、ハード機器は高画質出力を可能にしてきている。これに対応するために、受像シートとしては、インクのドットの抜けや欠けを解決するために感熱転写受像層の平滑性を高める必要が出てきた。しかし、高い平滑性を有する画像受理層は、画面全体の光沢度が高すぎ、面のぎらつきが問題となる。
【０００７】
【発明が解決しようとする課題】
近年の要求に応え、高画質なフルカラーハードコピーを実現するには、インクのドット抜けや欠けをなくし、且つ、画像の光沢度を制御する必要がある。インクのドット抜けや欠けは、粗大凹凸が影響し、インクが凸部分にのみ転写し凹部分にインクが転写しないために生じる。一方、画像の高い光沢度を制御するには、感熱転写受理層を適度に粗すことで可能となる。
【０００８】
そこで、我々は鋭意検討した結果、基材となる二軸延伸ポリエステルフイルムの表面粗さを感熱転写受理層に転写させることで、感熱転写受理層が、粗大凹凸がなく、且つ、適度に粗すことが出来ることを見出し、本発明に至った。
【０００９】
【課題を解決するための手段】
本発明は、二軸延伸ポリエステルフイルムを支持体とし、その片面に感熱転写受像層を設けた感熱転写受像シートにおいて、感熱転写受像層Ｉ面に支持体となる二軸延伸ポリエステルフイルムII面の表面粗さを転写することで、画像の光沢や画質を制御し、面のぎらつきを抑え、且つ、インクのドット抜けや欠けのない高画質のフルカラーハードコピーを可能にする感熱転写受像シートを提供するものである。
【００１０】
すなわち、本発明に係る感熱転写受像シートの製造方法は、片面に感熱転写受像層を設けてなる、密度0.5g/cm3以上、1.3g/cm3以下の微細気泡含有ポリエステルフイルムからなる二軸延伸ポリエステルフイルムに関して、感熱転写受像層を塗工、乾燥後にロール状に巻き取るに際し感熱転写受像層Ｉ面に二軸延伸ポリエステルフイルムII面（裏面）を圧着させることにより、該ポリエステルフイルムの表面粗さを該感熱転写受像層に転写することを特徴とする方法からなる。
【００１１】
本発明に係る感熱転写受像シートは、片面に感熱転写受像層を設けてなる、密度0.5g/cm3以上、1.3g/cm3以下の微細気泡含有ポリエステルフイルムからなる二軸延伸ポリエステルフイルムに関して、感熱転写受像層を塗工、乾燥後にロール状に巻き取るに際し感熱転写受像層Ｉ面に二軸延伸ポリエステルフイルムII面（裏面）を圧着させることにより、該ポリエステルフイルムの表面粗さが該感熱転写受像層に転写されてなることを特徴とするものからなる。
【００１２】
本発明に係る上記感熱転写受像シート用二軸延伸ポリエステルフイルムは、片面に感熱転写受像層が設けられる、密度0.5g/cm3以上、1.3g/cm3以下の微細気泡含有ポリエステルフイルムからなる二軸延伸ポリエステルフイルムであって、少なくとも感熱転写受像層の積層されない面の表面粗さが、
（１）中心面平均粗さ（Ｒａ）：  150nm ≦  Ｒａ
（２）十点平均粗さ（Ｒｚ）  ： 4000nm ≧  Ｒｚ
であることを特徴とするものからなる。
【００１３】
【発明の実施の形態】
［表面粗さの転写方法］
本発明において、二軸延伸ポリエステルフイルムの表面粗さの感熱転写受層への転写方法としては、支持体の二軸延伸ポリエステルフイルムに感熱転写受像層を塗工し、乾燥後、ロール状に巻き取るに際し、感熱転写受像層Ｉ面に二軸延伸ポリエステルフイルムII面（裏面）を圧着させることにより、表面粗さを転写する。
【００１４】
本発明の感熱転写受像シートの構成は、たとえば図１に示すようになり、支持体としての二軸延伸ポリエステルフイルム１の片面に感熱転写受像層２が設けられ、フイルム１の裏面IIの表面粗さが、受像層２の表面Ｉに転写される。
【００１５】
［支持体］
本発明の感熱転写受像シートにおいて、支持体となる二軸延伸ポリエステルフイルムの少なくとも感熱転写受像層の積層されないII面の表面粗さは、
▲１▼中心面平均粗さ（Ｒａ）：   150nm  ≦  Ｒａ
▲２▼十点平均粗さ（Ｒｚ）  ：  4000nm  ≧  Ｒｚ
である。
【００１６】
該面の表面を粗す方法としては、各種フィラー、例えば無機系の酸化チタン、炭酸カルシウム、炭酸バリウム、二酸化珪素等、あるいは有機系の耐熱性に優れたフィラーを添加してもよいし、ポリエステルそのものを結晶化させて所望の表面粗さに制御してもよい。
【００１７】
中心面平均粗さＲａが150nm より小さいと、感熱転写受像層Ｉ面の光沢度が高く画像の面のぎらつきの原因となる。一方、十点平均粗さＲｚが4000nmより大きくなると、粗大凹凸が感熱転写受像層Ｉ面に転写されるため、インクのドット抜けや欠けの原因となる。
【００１８】
また、本発明の支持体となる二軸延伸ポリエステルフイルムは、酸成分として、テレフタル酸、イソフタル酸、フタル酸、ナフタレンジカルボン酸等の芳香族ジカルボン酸、アジピン酸、アゼライン酸、セバシン酸、デカンジカルボン酸等の脂肪族ジカルボン酸、シクロヘキサンジカルボン酸等の脂環族ジカルボン酸、更にはトリメリット酸等のトリカルボン酸を用いることができ、アルコール成分として、エチレングリコール、ジエチレングリコール、ポリエチレングリコール、1,4-ブタンジオール、ネオペンチルグリコール、シクロヘキサンジメタノール、ポリテトラメチレングリコール等を用いることができる。
【００１９】
また、１０モル％以内であれば他のモノマ、プレポリマを共重合してもよい。更に４０重量％以内であれば各種ポリマとブレンドしてもよい。
【００２０】
上記のようなポリエステル系樹脂のエステル交換触媒としては、Ｃａ、Ｌｉ、Ｍｎ、Ｚｎ、Ｔｉ等を用いることができる。あるいはテレフタル酸を直接エステル交換させてもよい。また、重合触媒としては、Ｓｂ2 Ｏ3 、酸化ゲルマニウム等を用いることができる。
【００２１】
また、本発明の支持体となる二軸延伸ポリエステエルフイルムは、密度0.5g/cm3以上、1.3g/cm3以下の微細気泡含有ポリエステルフイルムである。
【００２２】
微細気泡含有ポリエステルフイルムとしては、ポリエステルに該ポリエステルに非相溶の熱可塑性樹脂が混合された重合体混合物を二軸延伸して作られる微細な空洞を含有するポリエステル層を有する二軸延伸ポリエステルフイルムが好適である。
【００２３】
微細気泡を含有することにより、感熱転写時に適度なクッション性によりインクの転写が正確に行われる。密度が0.5g/cm3より低くなると支持体としての腰が弱くなるために折れじわ等の原因となる。
【００２４】
［感熱転写受像層］
本発明における、感熱転写受像層の樹脂は特に限定されないが、ポリエチレン系、ポリプロピレン系、ポリ塩化ビニル系、ポリ酢酸ビニル系、ポリビニルブチラール系、ポリアクリル酸エステル系、ポリメタクリル酸エステル系、ポリエステル系、スチレンアクリレート系、ビニルトルエンアクリルレート系樹脂等、またはウレタン結合やアミド結合、尿素結合等高極性の結合を有する樹脂、およびこれらを混合した樹脂、またこれらの共重合樹脂等が使用できる。
【００２５】
ここで、これらの感熱転写受像層の樹脂は、そのガラス転移点Ｔｇが、160 ℃≧Ｔｇ≧ -10℃
の範囲にあることが好ましく、より好ましくは、Ｔｇ≧ 25 ℃、さらに好ましくは、100 ℃  ≧Ｔｇ≧ 45 ℃である。
【００２６】
これは、変形しやすい樹脂であることにより、二軸延伸ポリエステルフイルムII面の表面粗さを転写しやすくなるためである。
【００２７】
ガラス転移点が-10 ℃より低くなると、塗工時に凝集物が発生しやすくなる。また、室温より低いガラス転移点では、ブロッキング等の注意が必要である。ガラス転移点が160 ℃より高くなると、二軸延伸ポリエステルII面の表面粗さが転写しずらくなる。
【００２８】
また、画質に影響を及ぼさない程度であれば、フィラーとして無機粒子や有機粒子を混合させてもよい。
【００２９】
【実施例】
以下に、本発明を、実施例に基づいてより具体的に説明する。各実施例、比較例の結果を表１に示す。
【００３０】
実施例１
支持体となる二軸延伸ポリエステルフイルムとして、厚み135 μm 、密度0.84g/cm3 、表面粗さＲａ＝230nm 、Ｒｚ＝2670nmの微細気泡含有ポリエステルフイルムを使用した。
感熱転写受像層として、Ｔｇ＝45℃のポリエステル樹脂を10μm 塗工、乾燥後、ロール状に巻き取り、表面粗さを転写させ感熱転写受像シートとした。
【００３１】
実施例２
支持体となる二軸延伸ポリエステルフイルムとして、表面粗さがＲａ＝160nm 、Ｒｚ＝2200nmである以外は実施例１同様にして受像シートとした。
【００３２】
実施例３
支持体となる二軸延伸ポリエステルフイルムとして、厚み135 μm 、密度0.84g/cm3 、表面粗さＲａ＝280nm 、Ｒｚ＝3300nmの微細気泡含有ポリエステルフイルムを使用した。
感熱転写受像層として、（変形量）＝８μm (100℃，１kg/cm2) のアクリル樹脂を10μm 塗工、乾燥後、ロール状に巻き取り、表面粗さを転写させ感熱転写受像シートとした。
【００３３】
比較例１
支持体となる二軸延伸ポリエステルフイルムとして、厚み125 μm 、密度1.48g/cm3 、表面粗さＲａ＝220nm 、Ｒｚ＝2550nmのポリエステルフイルムである以外は実施例１同様にして受像シートとした。
【００３４】
比較例２
支持体となる二軸延伸ポリエステルフイルムの表面粗さがＲａ＝100nm 、Ｒｚ＝2200nmである以外実施例１と同様にして受像シートとした。
【００３５】
比較例３
支持体となる二軸延伸ポリエステルフイルムの表面粗さがＲａ＝280nm 、Ｒｚ＝4500nmである以外実施例１と同様にして受像シートとした。
【００３６】
［評価方法］
Ａ．中心面平均粗さ（Ｒａ）、十点平均粗さ（Ｒｚ）
0003760579.tif 000002
【００３７】
Ｂ．光沢度
感熱転写受像層の面のぎらつきの評価方法として、感熱転写受像層の光沢度を測定した。面のぎらつきとざらつき感のない表面状態として光沢度55％〜85％を合格範囲とした。
【００３８】
Ｃ．画質
画質の評価として、600DPIの感熱転写方式のフルカラープリンターを使用し、画像を出力したものについて、10mm×10mmの面積についてインクのドット抜けや欠けがないか観察した。
0003760579.tif 000003
【００３９】
【表１】
0003760579.tif 000004
【００４０】
【発明の効果】
以上説明したように、本発明に係る感熱転写受像シートおよびその製造方法によれば、画像面の面のぎらつきが無く、インクの抜けや欠けの少ない、高画質のフルカラーハードコピーを可能にする感熱転写受像シートを得ることができる。
【００４１】
また、本発明に係る感熱転写受像シート用二軸延伸フイルムを用いれば、上記のような優れた特性の感熱転写受像シートを容易に得ることができる。
【図面の簡単な説明】
【図１】本発明の感熱転写受像シートの概略構成図である。
【符号の説明】
１  二軸延伸ポリエステルフイルム
２  感熱転写受像層
【図１】
0003760579.tif 000005